이것 은 펠릿 을 얻 기 위해 실시 예 A 의 실시 예 1 에서 와 동일 한 조건 하 에서 펠릿 화 되 었 고 , 그 중 에서 결정체 융해열 은 0 . 1 J / g 이 었 고 , 침상 불순물 수 는 0 / mg 이 었 으며 , 황산 기 함량 은 70 ppm 이 었 고 , M / S 는 0 . 5 이 었 고 , M 은 Ca ( OH ) 2 이 었 다 . 펠릿 을 사용 해서 , 실시 예 1 에서 와 동일 한 방식 으로 필름 이 형성 되 었 지만 , 터치 롤 의 접촉 압력 은 1 MPa 이 었 다 . 이렇게 얻 어 진 필름 은 시험 되 었 고 , 그 필름 의 노화 변색 은 0 . 01 이 었 으며 , LCD 에서 그 필름 의 황변 현상 은 0 이 었 다 . 즉 , 필름 은 우수 한 특성 을 가졌 다 .